高ケイ素の帯状鋼の破損を防ぐための冷間圧延方法であって、上記高ケイ素の帯状鋼は2.3重量以上のケイ素含有量を有しており、冷間圧延の開始において、挿入する帯状鋼の温度は45°C以上であり;上記冷間圧延の処理の間において、乳化液は上記帯状鋼に散布され、上記乳化液の流量は挿入口における圧延方向において3500L/分であり、上記乳化液の流量は排出口における圧延方向において1500~4000L/分であり、上記帯状鋼の温度は、技術的な減摩を保証するための前提条件のもとに45°C以上であることを確保されていることを特徴とする、高ケイ素の帯状鋼の破損を防ぐための冷間圧延方法。上記冷間圧延の処理の間において:圧延の最初の通路にとって、減少率は20~40であり、後部の張力は8~30N/mm2であり、前部の張力は50~200N/mm2であり;圧延の中間の通路にとって、減少率は18~38であり、後部の張力は40~150N/mm2であり、前部の張力は60~350N/mm2であり;圧延の最終の通路にとって、減少率は15~35であり、後部の張力は60~300N/mm2であり、前部の張力は90~450N/mm2であることを特徴とする請求項1に記載の、高ケイ素の帯状鋼の破損を防ぐための冷間圧延方法。本発明は、これより実施形態の組合せにおいて詳細に説明される。2.3重量以上のケイ素含有量を有している高ケイ素の帯状鋼の破損を防ぐための冷間圧延方法。冷間圧延の開始において、挿入する帯状鋼の温度は45°C以上であり;上記冷間圧延の処理の間において、乳化液は上記帯状鋼に散布され、上記乳化液の流量は挿入口における圧延方向において3500L/分以下であり、上記乳化液の流量は排出口における圧延方向において1500~4000L/分であり、上記帯状鋼の温度は、技術的な減摩を保証するための前提条件のもとに45°C以上であることを確保されている。冷間圧延の処理の間において:圧延の最初の通路にとって、減少率は20~40であり、後部の張力は8~30N/mm2であり、前部の張力は50~200N/mm2であり;圧延の中間の通路にとって、減少率は18~38であり、後部の張力は40~150N/mm2であり、前部の張力は60~350N/mm2であり;圧延の最終の通路にとって、減少率は15~35であり、後部の張力は60~300N/mm2であり、前部の張力は90~450N/mm2である。実施形態1高ケイ素の帯状鋼は2.7重量のケイ素含有量を有している。冷間圧延の開始において、挿入する帯状鋼の温度は45°C以上であり;上記冷間圧延の処理の間において、乳化液は上記帯状鋼に散布され、上記乳化液の流量は挿入口における圧延方向において3000L/分であり、上記乳化液の流量は排出口における圧延方向において3500L/分であり、上記帯状鋼の温度は、技術的な減摩を保証するための前提条件のもとに45°C以上であることを確保されている。冷間圧延の処理の間において:圧延の最初の通路にとって、減少率は28であり、後部の張力は10N/mm2であり、前部の張力は80N/mm2であり;圧延の中間の通路にとって、減少率は18~30であり、後部の張力は40~150N/mm2であり、前部の張力は60~350N/mm2であり;圧延の最終の通路にとって、減少率は23であり、後部の張力は90N/mm2であり、前部の張力は190N/mm2である。実施形態2高ケイ素の帯状鋼は3.0重量のケイ素含有量を有している。冷間圧延の開始において、挿入する帯状鋼の温度は50°C以上であり;上記冷間圧延の処理の間において、乳化液は上記帯状鋼に散布され、上記乳化液の流量は挿入口における圧延方向において2000L/分であり、上記乳化液の流量は排出口における圧延方向において3000L/分であり、上記帯状鋼の温度は、技術的な減摩を保証するための前提条件のもとに50°C以上であることを確保されている。冷間圧延の処理の間において:圧延の最初の通路にとって、減少率は31であり、後部の張力は20N/mm2であり、前部の張力は160N/mm2であり;圧延の中間の通路にとって、減少率は20~28であり、後部の張力は50~140N/mm2であり、前部の張力は60~350N/mm2であり;圧延の最終の通路にとって、減少率は30であり、後部の張力は180N/mm2であり、前部の張力は310N/mm2である。実施形態3高ケイ素の帯状鋼は3.1重量のケイ素含有量を有している。冷間圧延の開始において、挿入する帯状鋼の温度は55°C以上であり;上記冷間圧延の処理の間において、乳化液は上記帯状鋼に散布され、上記乳化液の流量は挿入口における圧延方向において1000L/分であり、上記乳化液の流量は排出口における圧延方向において2000L/分であり、上記帯状鋼の温度は、技術的な減摩を保証するための前提条件のもとに55°C以上であることを確保されている。冷間圧延の処理の間において:圧延の最初の通路にとって、減少率は36であり、後部の張力は30N/mm2であり、前部の張力は190N/mm2であり;圧延の中間の通路にとって、減少率は18~25であり、後部の張力は44~120N/mm2であり、前部の張力は70~300N/mm2であり;圧延の最終の通路にとって、減少率は33であり、後部の張力は260N/mm2であり、前部の張力は400N/mm2である。実施形態4高ケイ素の帯状鋼は2.4重量のケイ素含有量を有している。冷間圧延の開始において、挿入する帯状鋼の温度は50°C以上であり;上記冷間圧延の処理の間において、乳化液は上記帯状鋼に散布され、上記乳化液の流量は挿入口における圧延方向において2800L/分であり、上記乳化液の流量は排出口における圧延方向において1600L/分であり、上記帯状鋼の温度は、技術的な減摩を保証するための前提条件のもとに50°C以上であることを確保されている。冷間圧延の処理の間において:圧延の最初の通路にとって、減少率は22であり、後部の張力は9N/mm2であり、前部の張力は65N/mm2であり;圧延の中間の通路にとって、減少率は16~28であり、後部の張力は40~145N/mm2であり、前部の張力は65~340N/mm2であり;圧延の最終の通路にとって、減少率は24であり、後部の張力は70N/mm2であり、前部の張力は120N/mm2である。実施形態5高ケイ素の帯状鋼は3.2重量のケイ素含有量を有している。冷間圧延の開始において、挿入する帯状鋼の温度は55°C以上であり;上記冷間圧延の処理の間において、乳化液は上記帯状鋼に散布され、上記乳化液の流量は挿入口における圧延方向において1500L/分であり、上記乳化液の流量は排出口における圧延方向において2200L/分であり、上記帯状鋼の温度は、技術的な減摩を保証するための前提条件のもとに58°C以上であることを確保されている。冷間圧延の処理の間において:圧延の最初の通路にとって、減少率は27であり、後部の張力は25N/mm2であり、前部の張力は170N/mm2であり;圧延の中間の通路にとって、減少率は20~25であり、後部の張力は40~140N/mm2であり、前部の張力は60~330N/mm2であり;圧延の最終の通路にとって、減少率は20であり、後部の張力は220N/mm2であり、前部の張力は330N/mm2である。